(57)【要約】【課題】同一面内にドット領域とともに設けられた電極形成部との間に適切な間隔を設け、歩留まりを向上させた発光効率の良い半導体発光素子を提供することを目的とする。【解決手段】第２半導体層の発光層から発生した光の出射面側に形成された微細構造層を有する半導体発光素子であって、微細構造層の表面は、高さ（深さ）が１μｍよりも小さい凸状あるいは凹状にて形成された複数のドット（１０）により構成されるドット領域（７）と、電極パッドが配置される電極パッド形成領域（８）と、ドット領域と電極パッド形成領域との間に位置する平坦領域（９）と、を有し、平坦領域の幅寸法は、０．０５μｍよりも大きく１５０μｍよりも小さく、電極パッド上から平坦領域上及びドット領域上にかけて封止樹脂（１３）が充填されていることを特徴とする。【選択図】図１
2016012610.tif 000002
【特許請求の範囲】
【請求項１】
第１半導体層、発光層、及び第２半導体層が順に積層されており、前記第２半導体層の前記発光層から発生した光の出射面側に形成された微細構造層を有する半導体発光素子であって、
前記微細構造層の表面は、高さあるいは深さが１μｍよりも小さい凸状あるいは凹状にて形成された複数のドットにより構成されるドット領域と、電極パッドが配置される電極パッド形成領域と、前記ドット領域と前記電極パッド形成領域との間の少なくとも一部に位置する平坦領域と、を有し、
前記ドット領域の端部側から前記電極パッド形成領域の端部側に向かう方向への前記平坦領域の幅寸法は、０．０５μｍよりも大きく１５０μｍよりも小さく、
前記電極パッド上から前記平坦領域上及び前記ドット領域上にかけて封止樹脂が充填されていることを特徴とする半導体発光素子。
【請求項２】
第１半導体層、発光層、及び第２半導体層が順に積層されており、前記第２半導体層の前記発光層から発生した光の出射面側に形成された微細構造層を有する半導体発光素子であって、
前記微細構造層の表面は、高さあるいは深さが１μｍよりも小さい凸状あるいは凹状にて形成された複数の第１ドットにより構成される第１ドット領域と、電極パッドが配置される電極パッド形成領域と、前記第１のドット領域と前記電極パッド形成領域との間に位置し、凸状あるいは凹状にて形成された複数の第２ドットにより構成される第２ドット領域と、前記第２ドット領域と前記電極パッド形成領域との間の少なくとも一部に位置する平坦領域と、を有し、
前記第２ドットは、高さあるいは深さが１μｍよりも小さく且つ、前記第１ドットよりも、高さ、深さ及び幅のいずれか一つが小さく形成されており、
前記第２ドット領域の端部側から前記電極パッド形成領域の端部側に向かう方向への前記平坦領域の幅寸法は、０．０５μｍよりも大きく１５０μｍよりも小さく、
前記電極パッド上から前記平坦領域上、前記第２ドット領域上及び前記第１ドット領域上にかけて封止樹脂が充填されていることを特徴とする半導体発光素子。
【請求項３】
前記平坦領域の幅寸法は、０．１μｍ以上１００μｍ以下であることを特徴とする請求項１又は２に記載の半導体発光素子。
【請求項４】
前記平坦領域の幅寸法は、５０μｍ以下であることを特徴とする請求項３記載の半導体発光素子。
【請求項５】
前記ドットの高さあるいは深さが１００ｎｍ以上７００ｎｍ以下であることを特徴とする請求項１ないし４のいずれかに記載の半導体発光素子。
【請求項６】
前記平坦領域に最も近い位置に設けられた前記ドットの裾部は、前記ドットの先端部側から前記裾部側に向けて徐々に幅寸法が広がるテーパ面で形成されていることを特徴とする請求項１ないし５のいずれかに記載の半導体発光素子。
【請求項７】
前記平坦領域側を向く前記電極パッドの側端面は、前記電極パッドの上端面から下端面に向けて徐々に幅寸法が広がるテーパ面で形成されていることを特徴とする請求項１ないし請求項６のいずれかに記載の半導体発光素子。
【発明の詳細な説明】
【技術分野】
【０００１】
本発明は、凸状あるいは凹状から構成される複数のドットが表面に形成されてなる微細構造層を有する半導体発光素子に関する。
【背景技術】
【０００２】
半導体層を利用した半導体発光素子である例えば発光ダイオード（ＬＥＤ）は、従来の蛍光灯や白熱球等の旧来の発光装置に比較し、小型で電力効率が高く、オンオフ応答性が速い等の特性を有し、かつ、全て固体で構成されているため振動に強く機器寿命が長い等の多くの利点を有している。
【０００３】
近年ではさらにＬＥＤの光取り出し効率を向上させることを目的として、基材の表面や素子の光出射面に凹凸を形成する試みが活発に行われている。例えば特許文献１では半導体層の表面にマイクロサイズの凹凸を設けて光の進行方向を変更することにより、光取り出し効率の向上を図っている。
【先行技術文献】
【特許文献】
【０００４】
【特許文献１】特許第４８７４１５５号公報
【発明の概要】
【発明が解決しようとする課題】
【０００５】
しかし、マイクロサイズの凹凸構造があると電極を直接蒸着した際に半導体層と電極間で密着性を確保するのが難しい。このため、電極形成部には平坦領域が用いられてきた。また、電流を効率よく捕集するために、表面電極はコンタクトパッド用の電極部だけでなく、そこから伸びる細線の導入が進んでいる。
【０００６】
一方、半導体層表面の凹凸構造がナノレベルに小さくなるとこれまでと同様の方法では主に二点の問題が発生した。まずはドット構造の倒れである。ＬＥＤ素子は外部の水分や酸素の影響を排除し、劣化を抑制するために樹脂によって封止するが、ドット構造の大きさがナノサイズになることで樹脂硬化時に発生する歪み量が小さくてもその影響は無視できないものになり、結果として倒れが生じたと考えられる。特に平坦領域の端面において顕著に見られた。二点目は、バブルの噛みである。樹脂充填後のＬＥＤ素子の電極とドット領域が接触もしくはオーバーラップしている部分を光学顕微鏡にて観察すると、光の散乱が異なる領域が観察され、ＳＥＭにて観察するとナノサイズのバブルが噛むことによって、ドットと金属間で他の部分とは異なる光散乱を起こしていることがわかった。こうしたバブルは素子の劣化原因や異常散乱のもとになると考えられるために、その排除が望まれる。特に細線化が進むと平坦面の形成領域は増えるために以上のような問題点の解決が大いに望まれる。
【０００７】
本発明は、かかる点に鑑みてなされたものであり、同一面内にドット領域とともに設けられた電極形成部との間に適切な間隔を設け、歩留まりを向上させた発光効率の良い半導体発光素子を提供することを目的とする。
【課題を解決するための手段】
【０００８】
本発明者らは、上記課題を解決すべく鋭意検討した結果、半導体発光素子の出光面において電極パッド形成領域とドット領域との間の距離及び形状を最適化することによって、空隙の抱き込みや変形率及び弾性率の差による凹凸形状の崩れがなく、歩留まり良く素子を作製できることを見出した。即ち本発明は、以下の通りである。
【０００９】
本発明は、第１半導体層、発光層、及び第２半導体層が順に積層されており、前記第２半導体層の前記発光層から発生した光の出射面側に形成された微細構造層を有する半導体発光素子であって、前記微細構造層の表面は、高さあるいは深さが１μｍよりも小さい凸状あるいは凹状にて形成された複数のドットにより構成されるドット領域と、電極パッドが配置される電極パッド形成領域と、前記ドット領域と前記電極パッド形成領域との間の少なくとも一部に平坦領域と、を有し、前記ドット領域の端部側から前記電極パッド形成領域の端部側に向かう方向への前記平坦領域の幅寸法は、０．０５μｍよりも大きく１５０μｍよりも小さく、前記電極パッド上から前記平坦領域上及び前記ドット領域上にかけて封止樹脂が充填されていることを特徴とする。
【００１０】
また本発明は、第１半導体層、発光層、及び第２半導体層が順に積層されており、前記第２半導体層の前記発光層から発生した光の出射面側に形成された微細構造層を有する半導体発光素子であって、前記微細構造層の表面は、高さあるいは深さが１μｍよりも小さい凸状あるいは凹状にて形成された複数の第１ドットにより構成される第１ドット領域と、電極パッドが配置される電極パッド形成領域と、前記第１のドット領域と前記電極パッド形成領域との間に位置し、凸状あるいは凹状にて形成された複数の第２ドットにより構成される第２ドット領域と、前記第２ドット領域と前記電極パッド形成領域との間の少なくとも一部に位置する平坦領域と、を有し、前記第２ドットは、高さあるいは深さが１μｍよりも小さく且つ、前記第１ドットよりも、高さ、深さ及び幅のいずれか一つが小さく形成されており、前記第２ドット領域の端部側から前記電極パッド形成領域の端部側に向かう方向への前記平坦領域の幅寸法は、０．０５μｍよりも大きく１５０μｍよりも小さく、前記電極パッド上から前記平坦領域上、前記第２ドット領域上及び前記第１ドット領域上にかけて封止樹脂が充填されていることを特徴とする。
【００１１】
上記のように本発明では、電極パッド形成領域とドット領域（第２ドット領域）との間に、ドット領域（第２ドット領域）の端部側から電極パッド形成領域の端部側にかけて０．０５μｍよりも大きく１５０μｍよりも小さい幅寸法を有する平坦領域を設けた。またドット領域を高さ（深さ）が１μｍよりも小さい複数のドットにより構成した。以上により、封止樹脂が適切に充填されないことによるナノバブルの発生や、封止樹脂の体積変化に伴う凹凸構造の破壊を防ぎ、歩留まり良く発光効率の高い半導体発光素子を提供することができる。
【００１２】
また本発明では、前記平坦領域の幅寸法は、０．１μｍ以上１００μｍ以下であることが好ましく、５０μｍ以下であることがより好ましい。さらに、前記ドットの高さあるいは深さが１００ｎｍ以上７００ｎｍ以下であることが好ましい。
【００１３】
また本発明では、前記平坦領域に最も近い位置に設けられた前記ドットの裾部は、前記ドットの先端部側から前記裾部側に向けて徐々に幅寸法が広がるテーパ面で形成されていることが好ましい。
【００１４】
また本発明では、前記平坦領域側を向く前記電極パッドの側端面は、前記電極パッドの上端面から下端面に向けて徐々に幅寸法が広がるテーパ面で形成されていることが好ましい。
【発明の効果】
【００１５】
本発明によれば、電極パッド形成領域とドット領域（第２ドット領域）との間に、ドット領域（第２ドット領域）の端部側から電極パッド形成領域の端部側にかけて０．０５μｍよりも大きく１５０μｍよりも小さい幅寸法を有する平坦領域を設けた。またドット領域を高さあるいは深さが１μｍよりも小さい凸状あるいは凹状で形成された複数のドットにより構成した。以上により、封止樹脂が適切に充填されないことによるナノバブルの発生や、封止樹脂の体積変化に伴う凹凸構造の破壊を防ぎ、歩留まり良く発光効率の高い半導体発光素子を提供することができる。
【図面の簡単な説明】
【００１６】
【図１】図１Ａは、第１の実施の形態における半導体発光素子の断面模式図であり、図１Ｂは、第１の実施の形態における半導体発光素子の部分平面図である。
【図２】図２Ａは、第２の実施の形態における半導体発光素子の断面模式図であり、図２Ｂは、第２の実施の形態における半導体発光素子の部分平面図である。
【図３】図３Ａは、各ドットを凹状で形成したときの半導体発光素子の部分斜視模式図であり、図３Ｂは、各ドットを凸状で形成したときの半導体発光素子の部分斜視模式図である。
【図４】ドットの周期性についての説明図である。
【図５】本実施の形態における半導体発光素子を拡大して示した好ましい形態としての部分拡大断面模式図である。
【図６】本発明における半導体発光素子の製造方法を説明するための部分断面模式図である。
【図７】図６の次に行われる半導体発光素子の製造方法を説明するための部分断面模式図である。
【図８】図７の次に行われる半導体発光素子の製造方法を説明するための部分断面模式図である。
【図９】モールドの斜視模式図である。
【発明を実施するための形態】
【００１７】
以下、本発明の一実施の形態（以下、「実施の形態」と略記する。）について、詳細に説明する。なお、本発明は、以下の実施の形態に限定されるものではなく、その要旨の範囲内で種々変形して実施することができる。
【００１８】
図１Ａは、実施の形態における半導体発光素子の断面模式図であり、図１Ｂは、実施の形態における半導体発光素子の部分平面図である。なお図１Ｂは、図１Ａに示す封止樹脂１３を除いて図示したものである。また図１Ａは、図１Ｂに示すように設置位置が前後する電極パッド５の部分と電極パッド１５の部分とが仮に横方向に並んで配置されたと仮定した際の、電極パッド５の部分から電極パッド１５の部分にかけての断面を模式図的に示したものである。
【００１９】
図１Ａに示すように、本発明の半導体発光素子１４は、基材１と、基材１の表面（上面）に設けられた第１半導体層２と、第１半導体層２の表面に形成された発光層３と、発光層３の表面に形成された第２半導体層４と、第２半導体層４の発光層３から発生した光の出射面側（第２半導体層４の表面側）に形成された微細構造層６と、封止樹脂１３とを有する。第１半導体層２と、発光層３と、第２半導体層４と、微細構造層６がこの順に積層されていれば、基材１を具備しなくてもよい。
【００２０】
図１Ａに示すように、第１半導体層２と第２半導体層４との間に発光層３が介在している。第１半導体層２はｎ型半導体であり、第２半導体層４はｐ型半導体であり、微細構造層６の表面はｐ電極側である。
【００２１】
図１Ａに示すように、微細構造層６の表面（上面；発光層３から離れた側の面）には、複数の凸状からなるドット１０を有するドット領域７と、半導体発光素子１４の電極パッド５を形成可能な電極パッド形成領域８、ドット領域７と電極パッド形成領域８との間に位置する平坦領域９とを有して構成される。平坦領域９には、電極パッドが形成されない。平坦領域９とは、ドット領域７に比べて当然のことながら表面粗さが小さい領域であるが、具体的には平坦領域９の表面粗さは、算術平均粗さＲａで０．１ｎｍ〜１５ｎｍ程度とされる。「算術平均粗さＲａ」は、ＪＩＳ  Ｂ  ０６０１−２００１で規定される。
【００２２】
図１Ａに示すように、電極パッド形成領域８も平坦面で形成されており、電極パッド形成領域８から平坦領域９にかけて連続した平坦面となっている。なお電極パッド形成領域８は平坦面であることに限定されるものでないが、通常、電極パッド形成領域８を平坦面で形成することが製造工程を簡単にでき、且つ、電極パッド５と電極パッド形成領域８との間の接合強度を強めることができる。
【００２３】
また、電極パッド形成領域８と平坦領域９とが連続して形成されることは必須ではなく、例えば電極パッド形成領域８と平坦領域９との間に段差があり、電極パッド形成領域８と平坦領域９とが不連続な面として存在していてもよい。また、平坦領域９とは、上記した例えば表面粗さで規制される面であり、ＸＹ平面に平行な面でなくてもよく、例えば傾斜した面であってもよい。
【００２４】
図１Ａに示すように、出光面である微細構造層６の電極パッド形成領域（ｐ面）８に電極パッド５が設けられている。電極パッド形成領域８と平坦領域９とを足した面積は、出光の妨げにならない面積にて形成される。電極パッド形成領域８の面積としては、電極パッド成膜面として使用することができればよく、１０μｍ２以上が好ましいが、ワイヤボンディングにある程度の大きさが必要なため１００μｍ２以上がより好ましく、４００μｍ２以上が最も好ましい。また、平坦領域９の面積は、２μｍ２以上１０００００μｍ２以下であることが好ましい。
【００２５】
電極パッド形成領域８と平坦領域９との合計の面積の上限は１０００００μｍ２程度である。また、電極パッド５は第２半導体層４の大きさよりも小さければよく、出光の妨げにならないような大きさにすることが好ましい。
【００２６】
平坦面とドット領域とでは変形率及び弾性率が異なり、封止樹脂１３の収縮によるストレスがかかった場合にドット領域の最も平坦面（平坦領域９）に近い端部に応力がかかり、ドットの破壊に繋がる。平坦面の面積が大きいほど支点となるドット領域７の端部からの距離が長くなることになり、応力がかかりやすくなる。よって、ドット領域７の端部から電極パッド５の端部までの距離、つまり平坦領域９（電極パッド５が存在しない平坦面）の幅寸法は１５０μｍよりも小さく、１００μｍ以下が好ましく、７５μｍ以下がより好ましく、５０μｍ以下がさらに好ましく、５μｍ以下がよりドット構造の倒れを防ぐためには最も好ましい。
【００２７】
一方で、ドット領域７と電極パッド５が近い場合、ドット領域７と電極パッド５との間に封止樹脂１３が適切に充填されず、充填されない部分は空隙として残され、ナノバブルが発生してしまう。よってドット領域７の端部から電極パッド５の端部までの距離、つまり平坦領域９（電極パッド５が存在しない平坦面）の幅寸法は０．１μｍ以上が好ましく、１μｍ以上がより好ましく、５μｍ以上がナノバブルの滞留を防ぐためにはさらに好ましい。
【００２８】
また平坦領域９は、ドット領域７と電極パッド５の間の全領域でなく一部に形成される構成としてもよい。なお後述する第２の実施の形態においても同様である。
【００２９】
図１Ａ、図１Ｂに示すように、発光層３、第２半導体層４及び微細構造層６の平面は、基材１よりも小さく形成され、基材１の表面に形成された第１半導体層２の一部が露出している。その露出した第１半導体層２の表面に電極パッド１５が配置されている。電極パッド形成領域８に設けられた電極パッド５はアノード電極であり、電極パッド１５はカソード電極である。
【００３０】
図１Ａでは、微細構造層６が第２半導体層４と別の層として示されているが、例えば、微細構造層６の表面に形成されたドット部分を除いて、第２半導体層４と一体で形成されていてもよい。ドット部分については、第２半導体層４と別の材料で形成することができる。
【００３１】
図２Ａは、第２の実施の形態における半導体発光素子の断面模式図であり、図２Ｂは、第２の実施の形態における半導体発光素子の部分平面図である。なお図１と同じ符号は図１と同じ層を示しているので説明を割愛する。また図２Ｂは、図２Ａに示す封止樹脂１３を除いて図示したものである。また図２Ａは、図２Ｂに示すように設置位置が前後する電極パッド５の部分と電極パッド１５の部分とが仮に横方向に並んで配置されたと仮定した際の、電極パッド５の部分から電極パッド１５の部分にかけての断面を模式図的に示したものである。
【００３２】
図２Ａに示すように、微細構造層６の表面には複数の凸状の第１ドット１０を有する第１ドット領域７と、発光素子の電極パッド５が配置される電極パッド形成領域８と、複数の凸状の第２ドット１１を有する第２ドット領域１２と、電極パッド形成領域８と第２ドット領域１２との間に位置する平坦領域９とが形成されている。
【００３３】
図２Ａに示すように第１ドット領域７は、微細構造層６の全面に形成されておらず、微細構造層６の一部に形成されている。本実施の形態では、出光面に形成した凹凸により発光した光を回折させることで、反射する光（デバイス内に閉じ込められる光）の量を低減することができ、結果として、発光効率の高いＬＥＤ等の発光素子を製造することが可能である。
【００３４】
第２ドット領域１２には複数の第２ドット１１が形成されている。第２ドット１１の形状や周期は、第１ドット領域７の第１ドット１０と同じでもよく、異なってもよい。第２ドット１１の平均高さ（凸状の場合）、平均深さ（凹状の場合）及び平均幅の少なくともいずれか一つが第１ドット領域７に設けられた第１ドット１０より小さいことが好ましい。ここで「平均高さ」や「平均深さ」とは少なくとも１０個以上の隣り合った複数の凸状ドットの高さ又は凹状ドットの深さについて平均値を算出した値を示す。また幅とは、ドットが略円形状であれば直径を指し、ドットが楕円形状であれば長径を指す。また多角形状であれば長辺の長さを指す。
【００３５】
本実施の形態に係る半導体発光素子の第１ドット領域７と平坦領域９との間に設けられた第２ドット領域１２は、第１ドット領域７よりも光の散乱効果や回折効果が小さい領域である。具体的には第２ドット領域１２を構成する第２ドット１１は、第１ドット領域７を構成する第１ドット１０よりも、高さ、深さ及び幅のいずれか一つが小さく調整されている。
【００３６】
これにより、第２ドット領域１２を第１ドット領域７に比べて光の回折効果や散乱効果を小さくでき、電極パッド形成領域８及び平坦領域９を有する平坦面の端部を明確に視認することが可能となり、平坦面のサイズや形状を検査することが容易になる。
【００３７】
図３Ａは、各ドットを凹状で形成したときの半導体発光素子の部分斜視模式図であり、図３Ｂは、各ドットを凸状で形成したときの半導体発光素子の部分斜視模式図である。
【００３８】
図３Ａに示すように、ドット領域７には各層の積層方向に対して直交する面方向に平行な主面７ａから凹状のドット１０が積層方向に向けて凹形成されている。また図３Ｂに示すように、ドット領域７には各層の積層方向に対して直交する面方向に平行な主面７ａから凸状のドット１０が積層方向に向けて凸形成されている。
【００３９】
微細構造層６に設けられたドット１０の配列は周期性があってもよいし、なくてもよいが、光取出し効率向上の観点から周期性があることがより好ましい。
【００４０】
図３Ａに示す凹形状からなるドット１０の深さ、及び、図３Ｂに示す凸形状からなるドット１０の高さは、１μｍよりも小さい。また各ドット１０の高さ又は各ドット１０の深さの下限値は、光取出し効率向上の観点から、５０ｎｍ以上が好ましく、１００ｎｍ以上がより好ましく、２００ｎｍ以上がさらに好ましく、３００ｎｍ以上が最も好ましい。また各ドット１０の高さ又は各ドット１０の深さの上限値は、８００ｎｍ以下が好ましく、７００ｎｍ以下がより好ましく、４００ｎｍ以下がさらに好ましい。
【００４１】
図４は、ドットの周期性についての説明図である。例えば図４Ａに示すように、各第１ドット１０が一定のピッチＰで形成されていてもよいし、図４Ｂに示すように、複数のドット１０を組み合わせたドット群２０が一定の周期性を持つように、各第１ドット１０が配列されていてもよい。例えば、各第１ドット１０が正六方配列、六方配列、準六方配列、準四方配列、四方配列、及び正四方配列などで配列されていてもよい。また、全てのドットに周期性がなくてもよく、一部のドットに周期性があるように配列され、残りのドットがランダムに配列されていてもよい。このとき、ドットの倒壊を防ぐ観点から、図４Ｃに示すようなドット配列の場合、パターンの面内配置はパターン端において密度が高くなるような配置（図４Ｃに示す「ＯＫ」と記載された配置がパターン端となるパターン）にすることが好ましい。
【００４２】
またドット間（最も近いドット同士の間）の距離（ピッチ）Ｐの下限値は、光取出し効率の観点や、製造工程でのモールドとの密着性及び剥離性の観点から、５０ｎｍ以上であることが好ましく、１００ｎｍ以上がより好ましく、１５０ｎｍ以上がさらに好ましい。またピッチＰの上限値は、３０００ｎｍ以下が好ましく、２０００ｎｍ以下がより好ましく、１０００ｎｍ以下がさらに好ましい。図３Ａに示すように、ピッチＰとは、最も近いドット同士の頂点又は中心間の距離を示す。
【００４３】
各ドット１０は凸状でも凹状でもよく、ドットの形状は使用するモールドの設計による。凸状ドット及び凹状ドットの形状は、本発明の効果が得られる範囲であれば特に限定されず、用途に応じて適宜変更可能である。凸状ドット及び凹状ドットの形状としては、例えば、ピラー形状、ホール形状、円錐形状、角錐形状及び楕円錘形状、円錐台形状等を用いることができる。
【００４４】
微細構造層６及び各ドットの最適な形状やサイズについては、使用する材質の屈折率、エッチング耐性、光取出し効率向上性等の光学特性、物理特性等により種々選択できる。
【００４５】
図１、図２に示した半導体発光素子では、いずれも、ドット領域に形成されたドットの高さ（ドットが凸状のとき）、あるいは深さ（ドットが凹形状のとき）が１μｍよりも小さい。なお図２では、第１ドット及び第２ドットの双方が、１μｍよりも小さく形成されている。
【００４６】
さらに、電極パッド５が形成されない平坦領域９の幅寸法が０．０５μｍよりも大きく１５０μｍよりも小さく形成されている。
【００４７】
そして図１では、電極パッド５上から平坦領域９上及びドット領域７上にかけて封止樹脂１３が充填されている。また図２では、電極パッド５上から平坦領域９上、第２ドット領域１２上及び第１ドット領域７上にかけて封止樹脂１３が充填されている。
【００４８】
このようにドット高さ（深さ）を規制し、且つ、ドット領域（第２ドット領域）と電極パッド形成領域との間に、電極パッドが形成されない平坦領域９を設けるとともに平坦領域９の幅寸法を所定範囲内に規制することで、封止樹脂１３が適切に充填されないことによるナノバブルの発生や、封止樹脂１３の体積変化に伴う凹凸構造の破壊を防ぎ、歩留まり良く発光効率の高い半導体発光素子を提供することができる。なお、上記数値範囲に規制された形態は後述する実験での実施例がすべて含まれる。
【００４９】
図５は、本実施の形態における半導体発光素子を拡大して示した好ましい形態としての部分拡大断面模式図である。
【００５０】
図５に示すように、平坦領域９の幅寸法Ｔ１は、ドット領域７と電極パッド５との間に位置する平坦面の間隔を意味する。平坦領域９であるか否かは、上記で記載したように、表面粗さにより規定することができる。したがって表面粗さに基づいて平坦領域９を規定して幅寸法Ｔ１を測定することができる。また、図５では、平坦領域９とドット領域７及び電極パッド５とが接している。したがって図５では、平坦領域９の幅寸法Ｔ１を、ドット領域７の最も平坦領域９に近い側に位置するドット１０の平坦領域９側に向く最下部と、電極パッド５の平坦領域９側に向く最下部との間の距離で測定することもできる。このとき、特にドット１０の最下部を認識不能あるいは認識することが困難なことがある。その場合は、平坦領域９の平均粗さを算術平均粗さＲａにより求めた際の粗さ曲面から導かれる平均線と、ドット１０の平坦領域９側を向く側面とが接する部分を、平坦領域９の一方の端部と規定することができる。ドット１０の側面を認識不能あるいは認識することが困難な場合は、後述する裾部１０ｂに引いた接線と、上記の平均線とが交わる位置を、平坦領域９の一方の端部と規定することができる。電極パッド５側についても同様に平坦領域９の他方の端部を導くことができる。
【００５１】
図５に示すように、ドット領域７に形成されたドットのうち、最も平坦領域９に近い位置に形成されたドット１０ａの裾部１０ｂは、ドット１０ａの先端部１０ｃから裾部１０ｂ側に向けて徐々に幅寸法が広がるテーパ面で形成されていることが好ましい。また、裾部１０ｂは先端部１０ｃ付近に比べて緩やかなテーパ面であることが好ましい。またドット１０ａよりも平坦領域９から離れた内側に位置するドット１０ｄの裾部１０ｅよりも、平坦領域９に近い位置に形成されたドット１０ａの裾部１０ｂは緩やかな平坦面であることが好ましい。
【００５２】
これにより、平坦領域９からドット領域７にかけて適切に封止樹脂１３を充填することができ、一旦生成すると除去及び消滅しにくいナノバブルの発生を抑制できる。
【００５３】
また、図５に示すように、平坦領域９に向く電極パッド５の側端面５ａも、電極パッド５の上端面５ｂ側から下端面５ｃ側に向けて徐々に幅寸法が広がるテーパ面で形成されていることが好ましい。側端面５ａのテーパ面は、上端面５ｂ側よりも下端面５ｃ側のほうが緩やかに傾斜していることが好ましい。
【００５４】
これにより、平坦領域９から電極パッド５上にかけて適切に封止樹脂１３を充填することができ、一旦生成すると除去及び消滅しにくいナノバブルの発生を抑制できる。
【００５５】
ドット１０ａの裾部１０ｂのテーパ角度θ１、及び、電極パッド５の側端面５ａのテーパ角度θ２は、いずれも４５°〜９０°程度であることが好ましい。ここでテーパ角度は、テーパ面が直線状の傾斜でなく図のように湾曲等している場合には、図５の断面において裾部１０ｂの中心位置から接線を引き、その接線と平面方向の直線との間の角度で設定される。なお裾部１０ｂは、ドット１０ａの下方位置において曲率が上方位置に対して変化している領域、あるいは、ドット１０ａの高さ寸法に対し半分の高さの下方位置にて設定される。また、電極パッド５の場合は、図５の断面において高さ寸法に対し半分の高さの下方位置における側端面５ａの中心位置から接線を引き、その接線と平面方向の直線との間の角度で設定される。「中心位置」とは、正確な中心位置のみならず、正確な中心位置から上下に数ｎｍ〜数十ｎｍ程度の許容範囲を有する。
【００５６】
次に、本実施の形態に係る半導体発光素子を構成する各部材の材質について説明する。本実施の形態に係る半導体発光素子において、適用される基材１の材質は、半導体発光素子用基材として使用できるものであれば特に制限はない。例えば、サファイア、ＳｉＣ、ＳｉＮ、ＧａＮ、ＡｌＮ、シリコン、酸化亜鉛、酸化マグネシウム、酸化マンガン、酸化ジルコニウム、酸化マンガン亜鉛鉄、酸化マグネシウムアルミニウム、ホウ化ジルコニウム、酸化ガリウム、酸化インジウム、酸化リチウムガリウム、酸化リチウムアルミニウム、酸化ネオジウムガリウム、酸化ランタンストロンチウムアルミニウムタンタル、酸化ストロンチウムチタン、酸化チタン、ハフニウム、タングステン、モリブデン、ＧａＰ、ＧａＡｓ等の半導体発光素子用基材を用いることができる。なかでも半導体層との格子マッチングの観点から、サファイア、ＧａＮ、ＡｌＮ、ＧａＰ、ＧａＡｓ、ＳｉＣ半導体発光素子用基材等を適用することが好ましい。さらに、単体で用いてもよく、これらを用いた半導体発光素子用基材本体上に別の半導体発光素子用基材を設けたヘテロ構造の半導体発光素子用基材としてもよい。
【００５７】
本実施の形態に係る半導体発光素子においては、ｎ型半導体層の材質は、半導体発光素子に適したｎ型半導体層として使用できるものであれば、特に制限はない。例えば、シリコン、ゲルマニウム等の元素半導体、及び、ＩＩＩ−Ｖ族、ＩＩ−ＶＩ族、ＶＩ−ＶＩ族等の化合物半導体に適宜、種々の元素をドープしたものを適用できる。
【００５８】
また、本実施の形態に係る半導体発光素子においては、ｐ型半導体層の材質は、半導体発光素子に適したｐ型半導体層として使用できるものであれば、特に制限はない。例えば、シリコン、ゲルマニウム等の元素半導体、及び、ＩＩＩ−Ｖ族、ＩＩ−ＶＩ族、ＶＩ−ＶＩ族等の化合物半導体に適宜、種々の元素をドープしたものを適用できる。
【００５９】
例えば、図１における第１半導体層２は、ｎ型半導体層であり、第２半導体層４は、ｐ型半導体層である。
【００６０】
また、ｎ型半導体層及びｐ型半導体層には、適宜、図示しないｎ型クラッド層及びｐ型クラッド層を設けることができる。
【００６１】
発光層３としては、半導体発光素子として発光特性を有するものであれば、特に限定されない。例えば、発光層３として、ＩｎＧａＡｓＰ、ＧａＰ、ＡｌＧａＡｓ、ＩｎＧａＮ、ＧａＮ、ＡｌＧａＮ、ＺｎＳｅ、ＡｌＧａＩｎＰ、ＺｎＯ等の半導体層を適用できる。また、発光層３には、適宜、特性に応じて種々の元素をドープしてもよい。
【００６２】
これらの積層半導体層（ｎ型半導体層、発光層、及びｐ型半導体層）は、半導体発光素子用基材の表面に公知の技術により成膜できる。例えば、成膜方法としては、有機金属気相成長法（ＭＯＣＶＤ）、ハイドライド気相成長法（ＨＶＰＥ）、分子線エピタキシャル成長法（ＭＢＥ）等が適用できる。
【００６３】
電極パッド５、１５の材質は、例えばＮｉ、Ｐｄ、Ｃｏ、Ｆｅ、Ｔｉ、Ｃｕ、Ｒｈ、Ｃｒ、Ａｕ、Ｒｕ、Ｗ、Ｚｒ、Ｍｏ、Ｔａ、Ｐｔ、Ａｇ及びこれらの酸化物、窒化物から選択した少なくとも1種を含む合金又は多層膜を用いることができる。半導体層との接触面側では半導体層との密着性の高い材料が好ましく、また、最表層はボンディングボールやワイヤとの密着性が高い材料が好ましい。
【００６４】
微細構造層６は第２半導体層４そのものであってもよく、第２半導体層４の上に積層した異なる材料からなる賦形層を別途設けてもよい。賦形層を設ける場合、賦形層としては例えば透明導電膜、絶縁膜及びこれらの積層体などを用いることができる。光取り出し効率向上の観点から、賦形層は透明であることが好ましく、賦形層の屈折率は発光波長において発光層３及び第２半導体層４との差が小さいことが好ましい。
【００６５】
微細構造層６として透明導電膜を賦形層として設けた場合、透明導電膜の材質は、半導体発光素子に適した透明導電膜として使用できるものであれば、特に制限はない。例えば、Ｎｉ／Ａｕ電極等の金属薄膜や、ＩＴＯ、ＡＺＯ、ＧＺＯ、ＦＴＯ、ＮＴＯ、ＡＴＯ、ＴＴＯ、ＺｎＯ、Ｉｎ２Ｏ３、ＳｎＯ２、ＩＺＯ、ＩＧＺＯ等の導電性酸化物膜等を適用できる。特に、透明性、導電性の観点からＩＴＯが好ましい。
【００６６】
次に、本実施の形態に係る半導体発光素子の製造方法について説明する。前記したように、半導体発光素子用基材の主面側に、ｎ型半導体層、発光層、ｐ型半導体層を形成する。本実施の形態の半導体発光素子の製造方法においては、半導体発光素子用基材上に、半導体層を設ける工程が含まれていればよく、得られる半導体発光素子中に、半導体発光素子用基材が含まれている必要はない。具体的には、半導体発光素子用基材上に半導体層を設けた後、半導体発光素子用基材を除去する方法が挙げられる。得られた半導体発光素子の最表面に、微細構造層６を形成する。
【００６７】
微細構造層６を形成する工程としては、フォトリソグラフィ、熱リソグラフィ及びナノインプリント等、一般的に知られている微細パターン形成手法を挙げることができる。本実施の形態においては、ナノサイズのパターン形成が安価かつ容易という観点からナノインプリントを用いているが、これに限定されるものではない。
【００６８】
図６は、本発明における半導体発光素子の製造方法を説明するための部分断面模式図であり、図７は、図６の次に行われる半導体発光素子の製造方法を説明するための部分断面模式図であり、図８は、図７の次に行われる半導体発光素子の製造方法を説明するための部分断面模式図である。特に図６ないし図８において微細構造層の表面に形成されるドット構造の形成方法について説明する。
【００６９】
図６Ａに示すように、モールド２５のドットが形成された表面側にマスク層２８を構成する第１マスク層２６及び第２マスク層２７を順に充填する。基材１の表面に第１半導体層２、発光層３、第２半導体層４が積層された半導体発光素子１４の出光側表面が第２マスク層２７に接触するように、モールド２５ごと半導体層表面に押圧し、モールド２５、マスク層２８、及び半導体発光素子１４が順に積層された積層体を得る。なお、図６Ａに示す半導体発光素子１４の最表面は例えば第２半導体層４である。半導体発光素子１４は第２半導体層４の発光層３と接しない面側に透明導電膜を備えてもよく、さらに透明導電膜に実質的に同等の屈折率を有する膜を形成してもよい。この場合、マスク層２８と接するのは透明導電膜、又は透明導電膜に実質的に同等の屈折率を有する膜である。
【００７０】
次に、図６Ｂに示すように、積層体に対し、パターニング用露光マスク２９を通して紫外線を照射し、モールド２５を積層体から剥がす（図７Ａ参照）。そして図７Ｂに示すように、非露光部１３１を現像により除去する。これにより半導体層の表面の一部にマスク層２８からなるドットが転写され、それ以外の部分では半導体層の表面が露出した状態になる。なお図６ないし図８では、ネガ型のフォトリソグラフィを例に説明しているが、ポジ型のフォトリソグラフィを行ってもよい。ポジ型の場合には、露光部が現像除去され、非露光部にマスク層２８からなるドットが転写される。
【００７１】
次いで図８Ａに示すように、第１マスク層２６をマスクとして第２マスク層２７をドライエッチングする（以下、微細パターンマスク層の形成工程と呼ぶ）。これにより、半導体層上に、第１マスク層２６及び第２マスク層２７で構成されたマスク層１３３を有するエッチング被加工材を作製する。このエッチング被加工材を、マスク層１３３としてドライエッチングすることにより、図８Ｂに示すように、半導体層表面に凹凸からなるドット領域７、電極パッド形成領域８及び平坦領域９を同一面内に併設する微細構造層を形成することができる。
【００７２】
以下、微細構造層の表面形状に関係する部材や工程についてさらに詳細に説明する。モールド２５の凹凸にマスク層２８を充填する方法としては、スピンコート、バーコート、ディップ、スプレー塗布などがある。面内均一性、モールドの凹凸への充填の観点から、ダイコート及びバーコートを用いることが好ましい。
【００７３】
モールド２５の形状は、表面にドットの反転形状を含む微細構造が形成されていれば特に限定されないが、平板状、フィルム状又はロール状であることが好ましく、特に平板状又はフィルム状であることが好ましい。モールド２５は、図９Ａに示すように、表面に微細構造が設けられている。また、モールド２５としては、図９Ｂに示すように、支持基板１２１上に設けられていても良い。
【００７４】
モールド２５の材料としては、例えば、シリコン、石英、ニッケル、クロム、サファイア、ＳｉＣ等の無機材料や、ポリジメチルシロキサン（ＰＤＭＳ）、熱可塑性樹脂、光硬化性樹脂等の有機材料が挙げられる。また、支持基板１２１としては、ガラス、石英、シリコン、ＳＵＳ等の剛性基板、スポンジ、ゴム（シリコーンゴム）等の弾性材料で構成された弾性基板、ＰＥＴフィルム、ＴＡＣフィルム、ＣＯＰフィルム等の樹脂フィルム等が挙げられる。
【００７５】
図９Ａに示すように、支持基板１２１を具備しないモールド２５としては、シリコン、石英、ニッケル、クロム、サファイア、ＳｉＣ等の無機材料で構成される硬質な平板状モールドや、軟質なＰＤＭＳ、ＣＯＰ、ポリイミド、ポリエチレン、ＰＥＴ、フッ素樹脂等で構成されるフィルム状モールドが挙げられる。硬質な平板状のモールド２５を使用することで、モールド２５の面精度を高く保つことができる。ここで面精度とは、モールド２５の微細構造の頂部位置と微細構造と反対側の面との間の平行度を意味する。
【００７６】
一方、軟質なモールド２５を使用することにより、モールド２５を含む微細パターン形成用の積層体を半導体層表面に貼合する際の大きな気泡の巻き込みや、微細構造の内部へのミクロな気泡の巻き込みなどを抑制することができる。さらに、半導体層の表面の凹凸を吸収することができ、転写精度が向上するため、軟質なモールド２５が好ましい。
【００７７】
図６Ａ等に示すように、マスク層２８は、第１マスク層２６及び第２マスク層２７で構成されている。なお、マスク層は、図６Ａ等に示す構成に限定されず、単一の層で構成されていても良く、３層以上の層で構成されていても良い。
【００７８】
マスク層を構成する材料については、後述するエッチング選択比を満たせば特に限定されず、溶剤に希釈可能な種々の樹脂、無機前駆体、無機縮合体、メッキ液（クロムメッキ液など）、金属酸化物フィラー、金属酸化物微粒子、ＨＳＱ、ＳＯＧ（スピンオングラス）などを適宜選択することができる。露光・現像工程によってドット領域と平坦面（電極パッド形成領域と平坦領域）を同一面内に有する微細パターンマスクを形成できるという点から、マスク層の材料は感光性樹脂材を含むことが好ましい。
【００７９】
微細パターンマスク形成工程における形状精度の観点からマスク層は２層以上の多層膜であることが好ましく、図６Ａ等に示すように、第１マスク層２６と第２マスク層２７を設けた場合、以下の材料を用いることが好ましい。
【００８０】
第１マスク層２６を構成する材料（第１マスク材料）については、後述するエッチング選択比を満たせば特に限定されず、上述のマスク層材料から適宜選択することができる。
【００８１】
第１マスク層２６は、微細パターンマスク形成工程における耐ドライエッチング性の観点から、金属元素を含むことが好ましい。さらに、第１マスク層２６は、金属酸化物微粒子を含むことにより、無機材料で構成された半導体層をドライエッチングする際の加工が、より容易になるため好ましい。
【００８２】
微細パターンマスク形成工程に用いられるドライエッチングについて、第１マスク層２６のエッチングレート（Ｖｍ１）と、後述する第２マスク層２７のエッチングレート（Ｖｏ１）から算出されるエッチング選択比（Ｖｏ１／Ｖｍ１）が、１０≦Ｖｏ１／Ｖｍ１を満たす樹脂を含有することが好ましい。第１マスク層２６と第２マスク層２７のエッチング選択比（Ｖｏ１／Ｖｍ１）がＶｏ１／Ｖｍ１＞１を満たすとき、これは、第１マスク層２６が第２マスク層２７よりもエッチングされにくいことを意味する。特に、Ｖｏ１／Ｖｍ１≧１０を満たすことで、厚みのある第２マスク層２７をドライエッチングにより容易に加工でき、ドライエッチング微細加工されたアスペクト比の高い微細凹凸構造を有するマスク層（第１マスク層２６及び第２マスク層２７からなる微細パターン）を半導体層上に形成できるため好ましい。
【００８３】
なお、微細パターンに対するドライエッチングレートは、微細パターンに大きく影響するため、これらのエッチング選択比は、各種材料のフラット膜（ベタ膜）に対し測定される値である。
【００８４】
第２マスク層２７を構成する材料は、上記した微細パターンマスク形成工程におけるエッチングレート比（エッチング選択比）を満たせば、特に限定されないが、感光性樹脂材を用いることが好ましい。
【００８５】
また、モールド、第１マスク層２６及び第２マスク層２７が積層された構造体を使用し、半導体層へ貼合する際のハンドリングの観点から、第２マスク層２７は、ドライフィルムレジストに代表される熱圧着可能な樹脂であると好ましい。ここで、ドライフィルムレジストとは、少なくともバインダーポリマー、反応性希釈材及び重合開始材を含む有機材であり、熱圧着が可能な樹脂を意味する。ドライフィルムレジストとしては、第１マスク層との接着性の観点から、感光性樹脂を含むドライフィルムレジストであるとより好ましい。
【００８６】
図６Ｂに示すように、積層体のモールド側に、露光マスク２９を配置する。露光マスク２９をモールド２５に接触させてもよいし、露光マスク２９をモールド２５からやや離した状態で配置してもよい。
【００８７】
図６Ｂに示すように、露光マスク２９には露光領域２９ａと非露光領域２９ｂとが設けられている。図６Ｂに示すように、露光領域２９ａは、露光マスク２９の一部分だけに形成されており、露光領域２９ａは、モールド２５に形成されたドットの形成領域よりも狭い領域となっている。
【００８８】
露光マスク２９の露光領域２９ａあるいは非露光領域２９ｂの形状は、円形、正方形、長方形、台形、ラインアンドスペース等、任意の形状を用いることができる。それらの形状は抜きパターン（その形状の内部の感光性樹脂材が溶解する）であっても、残しパターン（その形状の外部の感光性樹脂材が溶解する）であってもよい。
【００８９】
露光は、縮小投影法、コンタクト露光、プロキシミティ露光のいずれの方法でもよい。パターニングの精度の観点から縮小投影法が好ましく、スループットの観点からはコンタクト露光又はプロキシミティ露光が好ましい。
【００９０】
積層体のモールド表面には微細なドットパターンが存在するため、モールド２５と第１マスク層２６及び第２マスク層２７の屈折率の違いにより光が散乱することがある。そのような場合はパターニングの精度の観点から、縮小投影法又はコンタクト露光が好ましい。
【００９１】
露光量としては、マスク層中に添加する光活性物質の添加量により最適値を変化させることが可能であり、プロセスのスループットの観点とプロセスの再現性の観点から最適化するとよく、５０〜１０００ｍＪが好ましい。
【００９２】
露光後に、積層体を加熱することが好ましい。加熱により、露光により発生した活性物質が、より活性化し、露光部１３２と非露光部１３１のコントラストを強くすることができる。加熱の温度としては、活性物質の活性化の観点から最適化するとよく、８０〜１５０℃が好ましい。
【００９３】
加熱時間としては、加熱温度にもよるが、プロセスの安定性とスループットの観点から最適化するとよく、１０秒〜１０分の間が好ましい。
【００９４】
続いて、積層体からモールド２５を剥離する。剥離工程において、剥離する方向は貼り付け時の方向と同じであっても、異なっていてもよい。剥離する速さとしては、スループットの観点から最適化するとよく、毎秒２．０ｃｍ以上が好ましい。積層体からモールド２５を剥離した状態を図７Ａに示す。
【００９５】
図７Ａに示すように、半導体発光素子１４の主面１４ａ全体にマスク層２８が形成されており、半導体層の表面全体が、微細なドットパターンとなっている。図７Ａに示すマスク層２８は、露光部１３２と非露光部１３１とに分かれている。
【００９６】
続いて図７Ｂの工程では、マスク層のうち非露光部１３１を現像により除去する。これにより半導体発光素子１４の主面１４ａの一部にドット領域が残され、それ以外の部分では半導体層が露出した状態になる。
【００９７】
現像方法としては、ディップ、ディスペンススピン、スプレー、シャワーなどが挙げられる。現像液としては有機溶剤、アルカリ性水溶液、酸性水溶液が挙げられる。半導体層へのダメージの観点から、有機溶剤、又はアルカリ性水溶液が好ましい。また、環境調和及び安全性の観点からアルカリ水溶液がより好ましい。
【００９８】
現像液として用いる有機溶剤としては、マスク層中に添加できる有機溶剤であればよいが、沸点や引火点の観点から、プロピレングリコールモノメチルエーテルアセテート、プロピレングリコールモノメチルエーテル、乳酸エチル、ガンマブチロラクトン等が挙げられる。
【００９９】
現像液で非露光部１３１を洗浄したのちに、低沸点の有機溶剤でリンスしてもよい。例えば、アセトンやエタノール、メタノール、イソプロパノール等が挙げられる。
【０１００】
アルカリ性水溶液として適した例としては、例えば、アルカリ金属又はアルカリ土塁金属の炭酸塩の水溶液、アルカリ金属の水酸化物の水溶液、水酸化テトラエチルアンモニウム、水酸化テトラプロピルアンモニウム水溶液等の水酸化アンモニウム類、ジエチルアミン、トリエチルアミン、ジエタノールアミン、トリエタノールアミン等のアミン類を挙げることができる。特に、炭酸ナトリウム、炭酸カリウム、炭酸リチウム等の炭酸塩、水酸化テトラメチルアンモニウム、水酸化テトラエチルアンモニウム等の水酸化アンモニウム類、ジエチルアミン、ジエタノールアミン等のアミン類を０．０５〜１０質量％含有する弱アルカリ性水溶液を用いて、現像するのがよい。
【０１０１】
アルカリ性水溶液で現像した場合は、リンス液として純水を用いることが好ましい。現像及びリンスは２０℃以上、３５℃以下の温度で行うことが好ましい。
【０１０２】
現像及び／又はリンス後に加熱してもよい。加熱により、ドット内に浸透した現像液、リンス液を除去することができる。さらに加えて、マスク層をより硬化させることもできる。
【０１０３】
非露光部１３１の部分には現像後、半導体層が露出するが、残渣などでマスク層の成分の一部又はすべてが残っていたとしても、後述する微細パターンマスク形成工程のエッチングにより除去することも可能である。
【０１０４】
図８Ａに微細パターンマスク層１３３が表面に形成された半導体発光素子を示す。微細パターンマスク層１３３の形成工程とは、第１マスク層２６をマスクとして、半導体層がエッチングされずに第２マスク層２７のみがエッチングされる条件でエッチングを行うことにより図８Ａに示す第２マスク層２７及び第１マスク層２６で構成されるマスク層（微細パターンマスク層１３３）を半導体層の表面に形成する工程である。
【０１０５】
図８Ａに示すように、微細パターンマスク層１３３は、半導体発光素子１４の主面１４ａに、第１マスク層２６及び第２マスク層２７の材質からなる複数のドットとして残される。
【０１０６】
微細パターンマスク層１３３の形成工程は形状制御の観点から行うことが好ましいが、前述の現像工程で得られたマスク層２８に対して直接、後述の半導体ドライエッチング工程を行ってもよい。
【０１０７】
微細パターンマスク層１３３の形成工程におけるエッチングとしては、ウェットエッチングやドライエッチングのような一般的に知られているエッチング方法を用いることができる。このエッチング条件は材料により種々設計できるが、例えばドライエッチングを用いる場合は、次のようなエッチング条件が挙げられる。第２マスク層２７を化学反応的にエッチングする観点から、Ｏ２ガス及びＨ２ガスを選択することができる。イオン入射成分の増加による縦方向（鉛直方向）のエッチングレート向上という観点から、Ａｒガス及びＸｅガスを選択することができる。エッチングに用いるガスは、Ｏ２ガス、Ｈ２ガス、及びＡｒガスの少なくとも１種を含む混合ガスを使用する。特に、Ｏ２のみを使用することが好ましい。
【０１０８】
エッチング時の圧力は、反応性エッチングに寄与するイオン入射エネルギーを高め、エッチング異方性をより向上させることができるため、０．１〜５Ｐａであることが好ましく、０．１〜１Ｐａであると、より好ましい。
【０１０９】
また、Ｏ２ガス又はＨ２ガスとＡｒガス又はＸｅガスとの混合ガス比率は、化学反応性のエッチング成分とイオン入射成分とが適量であるときに異方性が向上する。このため、ガスの層流量を１００ｓｃｃｍとした場合、ガス流量の比率は９９ｓｃｃｍ：１ｓｃｃｍ〜５０ｓｃｃｍ：５０ｓｃｃｍが好ましく、９５ｓｃｃｍ：５ｓｃｃｍ〜６０ｓｃｃｍ：４０ｓｃｃｍがより好ましく、９０ｓｃｃｍ：１０ｓｃｃｍ〜７０ｓｃｃｍ：３０ｓｃｃｍがなお好ましい。ガスの総流量が変化した場合、上記の流量の比率に準じた混合ガスとなる。
【０１１０】
プラズマエッチングとしては、容量結合型ＲＩＥ、誘導結合型ＲＩＥ、誘導結合型ＲＩＥ、又はイオン引き込みバイアスを用いるＲＩＥを用いることができる。例えば、Ｏ２ガスのみ、又はＯ２ガスとＡｒを流用の比率９０ｓｃｃｍ：１０ｓｃｃｍ〜７０ｓｃｃｍ：３０ｓｃｃｍの間で混合したガスを用い、処理圧力を０．１〜１Ｐａの範囲に設定し、かつ容量結合型ＲＩＥ、又は、イオン引き込み電圧を用いるＲＩＥを用いる。エッチングに用いる混合ガスの総流量が変化した場合、上記の流量の比率に準じた混合ガスとなる。
【０１１１】
第１マスク層中に含まれる蒸気圧の低い成分（例えば、Ｔｉ、Ｚｒ、Ｔａ、Ｚｎ、Ｓｉ等を金属元素として有するゾルゲル材料や、メタロキサン結合部位）が、第２マスク層をエッチングする際に、第１マスク層の側壁を保護する役割を果たし、その結果、厚みのある第２マスク層を容易にエッチングできる。
【０１１２】
マスク層２８もしくは微細パターンマスク層１３３をマスクとして、半導体層がエッチングされる条件によりドライエッチングを行うことにより、半導体層の表面にドットからなるドット領域７、電極パッド形成領域８、及び平坦領域９を形成する（半導体層のドライエッチング工程）。電極パッド形成領域８と平坦領域９は連続した平坦面である。
【０１１３】
このときエッチングされる層は第１半導体層の上に別途形成した透明導電膜でもよく、さらに透明導電膜の上に形成した実質的に同等の屈折率を有する膜であってもよい。
【０１１４】
半導体層をエッチングするという観点から、塩素系ガスやフロン系ガスを用いたエッチングを行うことができる。塩素系ガスに、酸素ガス、アルゴンガス、又は酸素ガスとアルゴンガスとの混合ガスを添加してもよい。半導体層を反応性エッチングすることが容易なフロン系ガス（ＣｘＨｚＦｙ：ｘ＝１〜４、ｙ＝１〜８、ｚ＝０〜３の範囲の整数）のうち、少なくとも１種を含む混合ガスを使用する。フロン系ガスとしては例えば、ＣＦ４、ＣＨＦ３、Ｃ２Ｆ６、Ｃ３Ｆ８、Ｃ４Ｆ６、Ｃ４Ｆ８、ＣＨ２Ｆ２、ＣＨ３Ｆ等が挙げられる。さらに、半導体層のエッチングレートを向上させるため、フロン系ガスにＡｒガス、Ｏ２ガス、及びＸｅガスを、ガス流量全体の５０％以下混合したガスを使用する。フロン系ガスでは反応性エッチングすることが難しい半導体層（難エッチング基材）や堆積性の高い反応物が発生してしまう半導体層をエッチングする場合は、反応性エッチングすることが可能な塩素系ガスのうち少なくとも１種を含む混合ガスを使用する。塩素系ガスとしては、例えば、Ｃｌ２、ＢＣｌ３、ＣＣｌ４、ＰＣｌ３、ＳｉＣｌ４、ＨＣｌ、ＣＣｌ２Ｆ２、ＣＣｌ３Ｆ等が挙げられる。さらに難エッチング半導体層のエッチングレートを向上させるため、塩素系ガスに酸素ガス、アルゴンガス、又は酸素ガスとアルゴンガスとの混合ガスを添加してもよい。
【０１１５】
エッチング時の圧力は反応性エッチングに寄与するイオン入射エネルギーが大きくなり、半導体層のエッチングレートが向上するため、０．１Ｐａ〜２０Ｐａであることが好ましく、０．１Ｐａ〜１０Ｐａであることがより好ましい。
【０１１６】
また、フロン系ガス（ＣｘＨｚＦｙ：ｘ＝１〜４、ｙ＝１〜８、ｚ＝０〜３の範囲の整数）のＣとＦの比率（ｙ／ｘ）の異なるフロン系ガス２種を混合し、半導体層のエッチング側壁を保護するフロロカーボン膜の堆積量を増減させることで、半導体層に作製される微細パターンの傾斜面形状の角度を作り分けることができる。半導体層に対するマスクの形状を、ドライエッチングにより、より精密に制御する場合、Ｆ／Ｃ≧３のフロンガスと、Ｆ／Ｃ＜３のフロンガスの流量の比率を、９５ｓｃｃｍ：５ｓｃｃｍ〜６０ｓｃｃｍ：４０ｓｃｃｍとすることが好ましく、７０ｓｃｃｍ：３０ｓｃｃｍ〜６０ｓｃｃｍ：４０ｓｃｃｍであると、より好ましい。ガスの総流量が変化した場合においても、上記の流量の比率は変わらない。
【０１１７】
以上により図８Ｂに示すように半導体発光素子１４の表面に複数のドット１０から構成されるドット領域７と、電極パッド形成面８及び平坦領域９と形成することができる。
【０１１８】
なお、半導体層のドライエッチングを行った後において半導体層上にマスク層が残っている場合は、マスク層を除去する工程を含んでもよい。半導体層の表面からマスク層を除去する方法としては、ドライエッチングでマスク層を選択的にエッチングする方法やウェットエッチングで半導体層の表面を溶かし、マスク層を剥離する方法、有機溶剤、アルカリ性水溶液、酸性水溶液などに浸しマスク層を膨潤もしくは溶解させて剥離する方法、酸化剤などでマスク層を分解して除去する方法などが挙げられる。半導体層がダメージを受けない手法が好ましい。
【０１１９】
上記では微細パターンマスク層１３３を形成する手法の一例を詳しく述べたが、上記の形成方法に限定されない。微細パターンマスク層１３３がドット領域と平坦面（電極パッド形成面及び平坦領域）を有しているため、半導体層を一度ドライエッチングするだけで、半導体層のドット領域と平坦面を同時に形成することができる。
【０１２０】
また、上記で示した方法を用いれば、図２に示す半導体層の第１ドット領域７と第２ドット領域１２と電極パッド形成領域８と電極パッドが形成されない平坦領域９とを適切に形成することができるため、半導体発光素子の光取り出し効率向上と製造工程の容易化を両立することが可能である。
【０１２１】
なお上記では図６ないし図８の工程を得ることで、半導体発光素子１４を製造できると説明したが、実際には、図６ないし図８の工程を得ることで、多数の半導体発光素子１４が一体的に連なった半導体積層基板が形成される。このため、半導体積層基板に対しフォトレジストを成膜し、フォトリソグラフィを行って半導体発光素子区画をパターニングする。レジストで覆われていない部分の積層半導体層を、塩素系ドライエッチング法で第１半導体層までエッチングした後、レジストを除去する。再度、フォトレジストを成膜し、フォトリソグラフィを行って電極パッド１５を配置するための電極パッド形成領域をパターニングする。次に、真空蒸着法で電極パッド材料の金属（Ｃｒ、Ｔｉ、Ａｕ等）を全面に成膜する。その後、レジストマスクとレジスト上に成膜された電極パッド材料をリフトオフ法により除去して、ｐ電極パッドとｎ電極パッドが形成された半導体発光素子１４が得られる。上記のリフトオフ法を用いることで、図５で示したように電極パッド５の側端面５ａをテーパ面とすることができる。
【０１２２】
次に、半導体発光素子１４を個々にチップ化する工程が行われる。ダイヤモンド刃やレーザーを用いて、素子区画に沿ってスクライビングを行い、スクライブラインを起点として、素子区画ごとに裁断することで半導体発光素子１４が作成される。得られた半導体発光素子１４はチップボンディング、ワイヤボンディングを経て、ＬＥＤパッケージの製造に好適に用いることができる。
【０１２３】
封止の際は液体状態の封止樹脂を半導体発光素子１４の表面にポッティングし、その後に硬化させる。封止樹脂は単一層から形成することもできるが、複数層（例えば、第１封止樹脂と第２封止樹脂の２層）から構成することもできる。封止樹脂１３の材料としては、シリコーン樹脂、エポキシ樹脂、アクリル樹脂又はこれらを１つ以上含む樹脂を用いることができる。また、封止樹脂１３には、酸化チタン、二酸化ケイ素、二酸化チタン、二酸化ジルコニウム、アルミナ、窒化アルミニウムなどの光散乱粒子を分散させてもよい。
【実施例】
【０１２４】
以下、実施例に従って本発明の方法を詳細に説明する。但し、本発明は以下の実施例により限定されるものではない。
【０１２５】
［実施例１］
（半導体層の形成）
サファイア半導体発光素子用基材上に、ＭＯＣＶＤにより、（１）ＧａＮ低温バッファ層、（２）ｎ型ＧａＮ層、（３）ｎ型ＡｌＧａＮクラッド層、（４）ＩｎＧａＮ発光層（ＭＱＷ）、（５）ｐ型ＡｌＧａＮクラッド層、（６）ｐ型ＧａＮ層を連続的に積層した。さらに、（６）ｐ型ＧａＮ層の上に（７）ＩＴＯ層を電子ビーム蒸着法によって成膜した。上記構成により、半導体層からの発光は４６０ｎｍであり、ＩＴＯ層の膜厚は、１２００ｎｍとした。
【０１２６】
（積層体の形成）
モールドには、次の凹部からなるドットパターンを表面に備える樹脂モールドを使用した。
凹部の直径：４００ｎｍ
凹部深さ：８００ｎｍ
ドットの配列：六方格子
Ｘ軸方向のピッチＰｘ：７００ｎｍ
Ｙ軸方向のピッチＰｙ：７００ｎｍ
【０１２７】
まず、半導体パルスレーザを用いた直接描画リソグラフィ法にて微細なドットパターンを備える樹脂モールド作製用鋳型を形成した。続いて、前記樹脂モールド作製用鋳型を用いた転写工程を経て樹脂モールドを形成した。
【０１２８】
下記の表１に示すように固形分濃度の異なる感光性樹脂材（Ａ）及び（Ｂ）を調製した。感光性樹脂材（Ｂ）を樹脂モールド上にバーコーター（Ｎｏ４）を用いて塗布しシートを得た。そしてシートを、１０５℃のオーブンで１０分乾燥させた。得られたシートに、さらに感光性樹脂材（Ａ）を、バーコーター（Ｎｏ４）を用いて塗布しシートを得た。そしてシートを、１０５℃のオーブンで１５分乾燥させた。
【０１２９】
上記で得られたシートと予め８５℃に加熱しておいた半導体層を、ＩＴＯ層と感光性樹脂材（Ａ）が接するように０．０１ＭＰａの圧力をかけながら貼合し、積層体を得た。
【０１３０】
【表１】
2016012610.tif 000003
【０１３１】
なお表１に記載された記号は以下の意味を示す。ＥＡ−ＨＧ００１：９，９‘−ビス（４−（アクリロキシエトキシ）フェニル）フルオレン（大阪ガスケミカル社製）ＡＣＭＯ：３−アクリロキシプロピルトリメトキシシランＣＮＥＡ−１００：ノボラックアクリレート（ケーエスエム社製、固形分５０％）ＴＴＢ：テトラｎ−ブトキシチタン（東京化成工業社製）ＳＨ７１０：トリメチル末端フェニルメチルシロキサン（東レダウコーニング社製）Ｉｒｇ１８４：１−ヒドロキシ−シクロヘキシル−フェニルケトン（ＩＲＧＡＣＵＲＥ（登録商標）１８４、ＢＡＳＦ社製）Ｉｒｇ３６９：２−ベンジル−２−ジメチルアミノ−１−（４−モルフォリノフェニル）−ブタノン（ＩＲＧＡＣＵＲＥ（登録商標）３６９、ＢＡＳＦ社製）ＰＧＭＥ：プロピレングリコールモノメチルエーテル
【０１３２】
（露光・現像工程）
積層体の樹脂モールド側の上方に露光マスクを載せ、平行光露光機でコンタクト露光した。露光マスクのパターンは、一辺が１５０μｍの正方形の非露光領域が４００μｍ間隔で正方格子状に配列したものを用いた。
【０１３３】
露光量は５０ｍＪ／ｃｍ２だった。露光後、１２０℃で３０秒間の露光後ベークを行った。続いて樹脂モールドを剥離したのちに、ＰＧＭＥで３０秒間ディップ現像し、その後エタノールで１０秒間リンスし、圧気にて乾燥後、さらに１００℃のオーブンにて５分間ベークした。
【０１３４】
（微細パターンマスク層の形成工程）
得られた微細ドットを有するマスク層と半導体層からなるエッチング被加工材の第１マスク層側より酸素ガスを使用したエッチングを行い、第１マスク層をマスクとして第２マスク層をナノ加工し、第１半導体層表面を部分的に露出させることで微細パターンを有するマスク層を形成した。酸素エッチンングは、処理時間２０分、圧力１Ｐａ、電力３００Ｗの条件にて行った。
【０１３５】
（半導体層のドライエッチング）
微細パターンマスク層が形成された半導体層に対し、ＢＣｌ３ガスを使用した反応性イオンエッチングを行い、半導体層表面に微細凹凸構造を形成した。装置は反応性イオンエッチング装置（ＲＩＥ−１０１ｉＰＨ、サムコ株式会社製）を使用し、エッチング条件はＢＣｌ３ガス：２０ｓｃｃｍ、ＩＣＰ：１５０Ｗ、ＢＩＡＳ：１００Ｗ、圧力０．２Ｐａ、温調Ｈｅガス温度４０℃（ガス圧力２．０ｋＰａとして実施した。）、処理時間は感光性樹脂材（Ａ１）を用いたもので７分間とした。
【０１３６】
ドライエッチング後に酸素エッチングを２０分行い、ＩＴＯ表面に残留していたマスク層及びエッチング堆積物を除去した。酸素エッチンングは、圧力１Ｐａ、電力３００Ｗの条件にて行った。
【０１３７】
ついで酸素エッチング後に反応性イオンエッチングを再度１分行い、最も平坦領域に近いドット（凸形状のドット）の裾部付近にテーパ面をつけた。それ以外の条件は同様である。
【０１３８】
感光性樹脂材（Ａ）を用いて得られた半導体層の露光部を走査型電子顕微鏡で観察したところ、ＩＴＯ層表面に直径３００ｎｍ、高さ３００ｎｍの円柱凸状ドットが複数形成され、平坦面のＩＴＯ膜厚は９００ｎｍであった。
【０１３９】
（電極形成工程）
半導体発光素子にフォトレジスト（ＡＺ５２１４Ｅ）をスピンコートにより成膜し、１２０℃で１．５分のベーク処理を経た後、フォトリソグラフィを行ってｎ電極パッド形成部位がむき出しになるようにパターニングした。次に、真空蒸着法で電極パッド材料の金属Ａｕを厚み１μｍを全面に成膜する。その後、レジストマスクとレジスト上に成膜された電極パッド材料をリフトオフ法により除去して、ｐ電極パッドとｎ電極パッドが形成された半導体発光素子を得た。ｐ電極の位置は３通り作製し、ドット領域の端から５μｍ離れた位置に形成した。
【０１４０】
（封止工程）
封止樹脂であるシリコーン樹脂としてはジメチルシリコーンタイプのシリコーン樹脂である信越化学工業株式会社製ＫＥＲ−２５００を用いた。塗布後、１００℃で１時間、１５０℃で５時間加熱することにより硬化させた。
【０１４１】
［実施例２］
酸素エッチング後の反応性イオンエッチングは行わず、その他の工程は、実施例１と同様の方法で作製した。
【０１４２】
［実施例３］
一度目のイオンエッチングの時間を調節して作製した。その他の工程は、実施例１と同様の方法で作製した。
【０１４３】
［実施例４］
一度目のイオンエッチングの時間を調節して作製した。また二度目のイオンエッチングの工程も省き、その他の工程は、実施例１と同様の方法で作製した。
【０１４４】
［実施例５］
一度目のイオンエッチングの時間を調節して作製した。その他の工程は、実施例１と同様の方法で作製した。
【０１４５】
［実施例６］
一度目のイオンエッチングの時間を調節して作製した。また二度目のイオンエッチングの工程も省き、その他の工程は、実施例１と同様の方法で作製した。
【０１４６】
［実施例７］
電極形成のための露光の際距離を調節した。その他の工程は、実施例１と同様の方法で作製した。
【０１４７】
［実施例８］
電極形成のための露光の際距離を調節した。その他の工程は、実施例１と同様の方法で作製した。
【０１４８】
［実施例９］
電極形成のための露光の際距離を調節した。その他の工程は、実施例１と同様の方法で作製した。
【０１４９】
［実施例１０］
電極形成のための露光の際距離を調節した。その他の工程は、実施例１と同様の方法で作製した。
【０１５０】
［比較例１］
電極形成のための露光の際距離を調節した。その他の工程は、実施例１と同様の方法で作製した。
【０１５１】
［比較例２］
電極形成のための露光の際距離を調節した。また二度目のイオンエッチングの工程も省き、その他の工程は、実施例１と同様の方法で作製した。
【０１５２】
［比較例３］
電極形成のための露光の際距離を調節した。その他の工程は、実施例１と同様の方法で作製した。
【０１５３】
［比較例４］
電極形成のための露光の際距離を調節した。また二度目のイオンエッチングの工程も省き、その他の工程は、実施例１と同様の方法で作製した。
【０１５４】
［比較例５］
一度目のイオンエッチングの時間を調節して作製した。その他の工程は、実施例１と同様の方法で作製した。
【０１５５】
［評価方法］
光学顕微鏡（ＨＩＲＯＸ  ＨＩ―ＳＣＯＰＥ  Ａｄｖａｎｃｅｄ  ＫＨ−３０００）及びＳＥＭ（ＨＩＴＡＣＨＩ  ＳＵ８０１０）による観察を行った。実施例１では、光学顕微鏡にて封止樹脂を通して、ドットが倒壊することなく配列していることを確認することができた。またドット間やドットと電極パッドの間における空隙は観察されず、ナノバブルの噛み込みを確認することはできなかった。また封止樹脂を引き剥がしＳＥＭにより電極パッドとドット領域との界面を観察した。電極パッド及びドットの表面形状をそのままレプリカにした形状が観察され、ナノバブルの噛み込みがないことを確認することができた。以上より、本構造では良好な封止樹脂の密着性を有していることがわかった。
【０１５６】
ドットの倒壊が１サンプルに対して観察されないものを◎、１〜２個観察されたときを○、２〜５個観察された時を△、５個以上観察された時を×とし、バブルの噛みこみについても同様に評価し、結果を表２にまとめた。
【０１５７】
【表２】
2016012610.tif 000004
【０１５８】
比較例１や２においては、ドットの倒壊は光学顕微鏡を用いては観察されなかった。しかし、電極パッドの端近傍において電極方向に向かってドットの形状とは異なるいびつな形状が発生していることを確認することができた。封止樹脂を剥離し、ＳＥＭによって観察したところ、電極パッドとドットの間に空隙が発生しているごとが原因であることがわかった。このような箇所が比較例２では多数確認され、その形状から空隙によるものであり、倒壊とみられる形状のものは確認できなかった。
【０１５９】
比較例３においては、電極パッドの側端面側に向かって大小異なるだ円型の形状をしたものが光学顕微鏡にて観察された。封止樹脂を剥離し、ＳＥＭによって観察したところ、断面ＳＥＭで予め確認していたドットの形状と類似した形状であることがわかった。ところによってはＩＴＯのドットの欠片が観察され、倒壊し剥離されているものであることがわかった。特に比較例４では顕著にドットの倒壊を確認できた。
【０１６０】
比較例５においては、断面ＳＥＭで確認したところ、ドット間でも空隙が確認され、封止樹脂の入り込みが非常に良くないことがわかった。これに対して、各実施例では、いずれもドットの倒壊やナノバブルの噛み込みが観察されなかった。
【０１６１】
また実施例１、実施例３、実施例５は、いずれも、電極パッドに最も近いドット領域の端部に位置する凸形状のドットの裾部、及び電極パッドの側端面がテーパ面とされている。このときテーパ面のテーパ角度θ１、θ２は３０°〜４０°程度であった（図５参照）。これら実施例１、実施例３及び実施例５は、実施例２、実施例４及び実施例６に比べてナノバブルの脱離の面で優れていることがわかった。
【０１６２】
また電極パッドと電極パッドに最も近いドットとの間の距離（平坦領域の幅寸法）だけを変えた実施例４と、実施例７〜実施例１０との間では、距離が長くなるにつれてわずかながらドットの倒壊数が増えることがわかった。
【０１６３】
以上の実験結果により、ドットの高さ（深さ）を１μｍよりも小さく、電極パッドと電極パッドに最も近いドットとの間の距離（平坦領域の幅寸法）を、０．０５μｍよりも大きく１５０μｍよりも小さい範囲内に設定した。また好ましくは、平坦領域の幅寸法を、０．１μｍ以上１００μｍ以下とし、より好ましくは５μｍ以上７５μｍ以下とした。また好ましくは、ドットの高さ（深さ）を１００ｎｍ以上７００ｎｍ以下とした。
【０１６４】
なお、本発明は上記実施の形態に限定されず、さまざまに変更して実施可能である。上記実施の形態において、添付図面に図示されている大きさや形状等については、これに限定されず、本発明の効果を発揮する範囲内で適宜変更が可能である。その他、本発明の目的の範囲を逸脱しない限りにおいて適宜変更して実施可能である。
【産業上の利用可能性】
【０１６５】
本発明の半導体発光素子によれば、出光面において電極パッド形成領域とナノサイズのドット領域との間に適切な幅の平坦領域を設けることによって、封止樹脂の剥離性を抑え、半導体発光素子の生産効率を向上することが可能である。また、本発明の半導体発光素子は、高い発光効率を有するため、電力の有効活用ができ、省エネルギーに大きく貢献できる。
【符号の説明】
【０１６６】
１  基材
２  第１半導体層
３  発光層
４  第２半導体層
５、１５  電極パッド
５ａ  側端面
６  微細構造層
７  ドット領域（第１ドット領域）
７ａ  主面
８  電極パッド形成領域
９  平坦領域
１０、１０ａ、１０ｄ  ドット（第１ドット）
１０ｂ、１０ｅ  裾部
１２  第２ドット領域
１３  封止樹脂
１４  半導体発光素子
２０  ドット群
２５  モールド
２６  第１マスク層
２７  第２マスク層
２８  マスク層
２９  パターニング用露光マスク
１３１  非露光部
１３２  露光部
１３３  微細パターンマスク層
【図１】
2016012610.tif 000005
【図２】
2016012610.tif 000006
【図３】
2016012610.tif 000007
【図４】
2016012610.tif 000008
【図５】
2016012610.tif 000009
【図６】
2016012610.tif 000010
【図７】
2016012610.tif 000011
【図８】
2016012610.tif 000012
【図９】
2016012610.tif 000013